(57)【要約】  （Ｙ，Ｇｄ）ＰＶＯ4：Ｅｕと（Ｙ，Ｇｄ）ＢＯ3：Ｅｕの混合物からなる赤色蛍光体と、Ｚｎ2ＳｉＯ4：Ｍｎからなる緑色蛍光体と、青色蛍光体と、５７０〜６２０ｎｍの波長領域に吸収のピークを持つ色素を含むフィルタとを有する１／１０残光が８ｍｓ以下のプラズマディスプレイパネルにおいて、  消灯から緑と赤の輝度の合計が初期の１／１００となったときの赤色蛍光体の発光と緑色蛍光体の発光とを合わせた光の色度の初期の色度に対する差分ΔｘとΔｙとが、それぞれ−０．０８≦Δｘ≦０．１２かつ−０．１２≦Δｙ≦０．０８の範囲であるプラズマディスプレイパネル。
2007063577.tif 000002
【特許請求の範囲】
【請求項１】
（Ｙ，Ｇｄ）ＰＶＯ4：Ｅｕと（Ｙ，Ｇｄ）ＢＯ3：Ｅｕの混合物からなる赤色蛍光体と、Ｚｎ2ＳｉＯ4：Ｍｎからなる緑色蛍光体と、青色蛍光体と、５７０〜６２０ｎｍの波長領域に吸収のピークを持つ色素を含むフィルタとを有する１／１０残光が８ｍｓ以下のプラズマディスプレイパネルにおいて、
消灯から緑と赤の輝度の合計が初期の１／１００となったときの赤色蛍光体の発光と緑色蛍光体の発光とを合わせた光の色度の初期の色度に対する差分ΔｘとΔｙとが、それぞれ−０．０８≦Δｘ≦０．１２かつ−０．１２≦Δｙ≦０．０８の範囲であるプラズマディスプレイパネル。
【請求項２】
（Ｙ，Ｇｄ）ＰＶＯ4：Ｅｕと（Ｙ，Ｇｄ）ＢＯ3：Ｅｕの混合物からなる赤色蛍光体と、Ｚｎ2ＳｉＯ4：Ｍｎからなる緑色蛍光体と、青色蛍光体と、（Ｙ，Ｇｄ）ＰＶＯ4：Ｅｕと（Ｙ，Ｇｄ）ＢＯ3：Ｅｕの発光に対する透過率の異なるフィルタとを有する１／１０残光が８ｍｓ以下のプラズマディスプレイパネルにおいて、
赤色蛍光体中の（Ｙ，Ｇｄ）ＰＶＯ4：Ｅｕの輝度の比率Ｘと、Ｚｎ2ＳｉＯ4：ＭｎのＭｎ濃度Ｙとが、６５Ｙ−２１０≦Ｘ≦６５Ｙ−１３５の関係を満たすプラズマディスプレイパネル。
【請求項３】
（Ｙ，Ｇｄ）ＰＶＯ4：Ｅｕと（Ｙ，Ｇｄ）ＢＯ3：Ｅｕの混合物からなる赤色蛍光体と、Ｚｎ2ＳｉＯ4：Ｍｎからなる緑色蛍光体と、青色蛍光体と、（Ｙ，Ｇｄ）ＰＶＯ4：Ｅｕと（Ｙ，Ｇｄ）ＢＯ3：Ｅｕの発光に対する透過率の異なるフィルタとを有する１／１０残光が８ｍｓ以下のプラズマディスプレイパネルにおいて、
赤色蛍光体中の（Ｙ，Ｇｄ）ＰＶＯ4：Ｅｕの輝度の比率Ｘと、Ｚｎ2ＳｉＯ4：Ｍｎの色度のｘ値Ｚとが、１０４００Ｚ−２５４７≦Ｘ≦１０４００Ｚ−２４７２の関係を満たすプラズマディスプレイパネル。
【請求項４】
前記赤色蛍光体、緑色蛍光体及び青色蛍光体の輝度が、それぞれ消灯から１フレーム後に１／１００以下となる請求項１〜３のいずれかに記載のプラズマディスプレイパネル。
【請求項５】
前記赤色蛍光体中の（Ｙ，Ｇｄ）ＰＶＯ4：Ｅｕの輝度の比率Ｘが、３５≦Ｘを満たし、かつ前記Ｚｎ2ＳｉＯ4：ＭｎのＭｎ濃度Ｙが、３．０≦Ｙ≦３．５を満たす請求項１に記載のプラズマディスプレイパネル。
【請求項６】
前記１フレームが１６．７ｍｓである請求項１に記載のプラズマディスプレイパネル。
【請求項７】
前記緑色蛍光体が、Ｍｎ濃度の異なる二つ以上のＺｎ2ＳｉＯ4：Ｍｎの混合物である請求項１に記載のプラズマディスプレイパネル。
【発明の詳細な説明】
【技術分野】
【０００１】
本発明は、プラズマディスプレイパネルに関する。
【背景技術】
【０００２】
赤色蛍光体である（Ｙ，Ｇｄ）ＢＯ3：Ｅｕは、高輝度でありパネルの長時間点灯による輝度劣化が小さく、現在のプラズマディスプレイパネル（ＰＤＰ）において主として用いられている。しかしこの蛍光体は、１／１０残光時間（輝度が１／１０に減衰するまでの時間を示す）が約１０ｍｓと長い。一方、赤色蛍光体であるＹ2Ｏ3：Ｅｕや（Ｙ，Ｇｄ）ＰＶＯ4：Ｅｕは、１／１０残光時間が約３．５ｍｓと短い。しかし、これらの蛍光体は、輝度が低く、後者はパネルの長時間点灯による輝度劣化が大きいことが問題であった。この問題は、改良が進み実用レベルに近付いてきている。いずれの赤色蛍光体とも構成元素の組成変更などによる１／１０残光時間の調整は報告されていない。なお、上記の組成式は、Ｇｄが含まれない場合も表している。【０００３】
緑色蛍光体であるＺｎ2ＳｉＯ4：Ｍｎは高輝度で色度が良いため、現在のＰＤＰにおいて主として用いられている。また、この蛍光体の１／１０残光時間はＭｎ濃度の調整により調整可能である。Ｍｎ濃度を上げることにより１／１０残光時間は短くなるが、同時に輝度の低下と輝度劣化の加速が生じることが知られている。そのため、実用の範囲内での１／１０残光時間の限界は約６ｍｓである。また、緑色蛍光体として、駆動特性のよい（Ｙ，Ｇｄ）ＢＯ3：Ｔｂも用いられ、１／１０残光時間は約１０ｍｓである。
ＰＤＰ用として主に用いられている青色蛍光体は、１／１０残光時間が１ｍｓ以下と非常に短いため、現時点で、これ以上１／１０残光時間を短くする必要は無い。【０００４】
以上より、ＰＤＰの残光は赤と緑が目立つ。従来のＰＤＰにおいては、赤色蛍光体として１／１０残光時間が約１０ｍｓの（Ｙ，Ｇｄ）ＢＯ3：Ｅｕを用い、緑色蛍光体として１／１０残光時間が８〜１０ｍｓのＺｎ2ＳｉＯ4：Ｍｎを用いている。そのため、例えばサッカーの試合の映像で白色のボールが動くときや映画等で黒い背景に白の字幕がスクロールするときに残光による黄色の尾引きが見えるという問題がある。【０００５】
蛍光体の残光による尾引きを短くするために、赤、緑ともに残光を可能な限り短くした（例えば、赤色蛍光体として１／１０残光時間が約３．５ｍｓの（Ｙ，Ｇｄ）ＰＶＯ4：Ｅｕを用い、緑色蛍光体として１／１０残光時間が約６ｍｓのＺｎ2ＳｉＯ4：Ｍｎを用いた）ところ、残光の尾引きは短くなる。ところが、残光の色が緑色に見えて返って尾引きが目立つことが問題となった。これは、表示色と残光の色度差が小さい方が尾引きが目立ちにくいことを示している。【０００６】
尾引きを解決するために、赤色蛍光体および緑色蛍光体をそれぞれ異なる２種類の蛍光体の混合物を使用することにより１／１０残光時間を８ｍｓ以下に短く調整する方法がある（特開２００３−１４２００５号公報−特許文献１）。
【特許文献１】特開２００３−１４２００５号公報
【発明の開示】
【発明が解決しようとする課題】
【０００７】
しかしながら、複数の蛍光体の混合により、緑や赤の１／１０残光時間を調整する手法では、尾引きを目立たなくする点では不十分なことがわかった。すなわち、緑色蛍光体として異なる２種類以上の蛍光体を混ぜた場合、それぞれの色度が明確に異なるため、それぞれの残光時間の違いにより、残光が減衰するにつれてその色度が変化する。これにより、返って尾引きが認識されやすくなることが問題であった。このことは、赤色蛍光体の場合においても同様であった。特に、輝度のおよそ６割を示す緑色の残光の色変化の影響は大きい。【０００８】
また、上記手法では、発光強度が１／１０になる１／１０残光時間を調整すること、すなわち、消灯から１フレーム（６０Ｈｚの映像では１６．７ｍｓ）内の残光を調整することで十分と考えられていた。しかしながら、実際には１／１００以下の強度まで尾引きとして十分に認知されていることが分かった。すなわち、消灯から２フレーム目まで考慮する必要がある。特に上記のように残光の減衰途中で色度変化が発生すると、より低い発光強度まで認知されるために、尾引きが見えてしまうことが問題であった。
【課題を解決するための手段】
【０００９】
かくして本発明よれば、（Ｙ，Ｇｄ）ＰＶＯ4：Ｅｕと（Ｙ，Ｇｄ）ＢＯ3：Ｅｕの混合物からなる赤色蛍光体と、Ｚｎ2ＳｉＯ4：Ｍｎからなる緑色蛍光体と、青色蛍光体と、５７０〜６２０ｎｍの波長領域に吸収のピークを持つ色素を含むフィルタとを有する１／１０残光が８ｍｓ以下のプラズマディスプレイパネルにおいて、
消灯から緑と赤の輝度の合計が初期の１／１００となったときの赤色蛍光体の発光と緑色蛍光体の発光とを合わせた光の色度の初期の色度に対する差分ΔｘとΔｙとが、それぞれ−０．０８≦Δｘ≦０．１２かつ−０．１２≦Δｙ≦０．０８の範囲であるプラズマディスプレイパネルが提供される。【００１０】
更に、本発明によれば、（Ｙ，Ｇｄ）ＰＶＯ4：Ｅｕと（Ｙ，Ｇｄ）ＢＯ3：Ｅｕの混合物からなる赤色蛍光体と、Ｚｎ2ＳｉＯ4：Ｍｎからなる緑色蛍光体と、青色蛍光体と、（Ｙ，Ｇｄ）ＰＶＯ4：Ｅｕと（Ｙ，Ｇｄ）ＢＯ3：Ｅｕの発光に対する透過率の異なるフィルタとを有する１／１０残光が８ｍｓ以下のプラズマディスプレイパネルにおいて、
赤色蛍光体中の（Ｙ，Ｇｄ）ＰＶＯ4：Ｅｕの輝度の比率Ｘと、Ｚｎ2ＳｉＯ4：ＭｎのＭｎ濃度Ｙとが、６５Ｙ−２１０≦Ｘ≦６５Ｙ−１３５の関係を満たすプラズマディスプレイパネルが提供される。【００１１】
また、本発明によれば、（Ｙ，Ｇｄ）ＰＶＯ4：Ｅｕと（Ｙ，Ｇｄ）ＢＯ3：Ｅｕの混合物からなる赤色蛍光体と、Ｚｎ2ＳｉＯ4：Ｍｎからなる緑色蛍光体と、青色蛍光体と、（Ｙ，Ｇｄ）ＰＶＯ4：Ｅｕと（Ｙ，Ｇｄ）ＢＯ3：Ｅｕの発光に対する透過率の異なるフィルタとを有する１／１０残光が８ｍｓ以下のプラズマディスプレイパネルにおいて、
赤色蛍光体中の（Ｙ，Ｇｄ）ＰＶＯ4：Ｅｕの輝度の比率Ｘと、Ｚｎ2ＳｉＯ4：Ｍｎの色度のｘ値Ｚとが、１０４００Ｚ−２５４７≦Ｘ≦１０４００Ｚ−２４７２の関係を満たすプラズマディスプレイパネルが提供される。
【発明の効果】
【００１２】
本発明によれば、残光による尾引きの目立ちやすさが軽減され、動画像の視認性のよいＰＤＰを提供することができる。
また、赤色蛍光体として（Ｙ，Ｇｄ）ＰＶＯ4：Ｅｕと（Ｙ，Ｇｄ）ＢＯ3：Ｅｕの混合物を用いることにより、これまで大きく異なっていた赤色蛍光体（Ｙ，Ｇｄ）ＢＯ3：Ｅｕと緑色蛍光体Ｚｎ2ＳｉＯ4：Ｍｎの駆動電圧特性を近付けることができる。その結果、駆動マージンを広くでき、パネルの歩留まりを向上できる。
【図面の簡単な説明】
【００１３】
【図１】ＰＤＰの概略斜視図である。
【図２】実施例の緑色蛍光体のＭｎ濃度毎の発光強度と残光時間との関係を示すグラフである。
【図３】実施例の青色蛍光体の発光強度と残光時間との関係を示すグラフである。
【図４】実施例の輝度の比率毎の赤色蛍光体の発光強度と残光時間との関係を示すグラフである。
【図５】実施例のΔｘとΔｙとの関係を示すグラフである。
【図６】実施例のＭｎ濃度と輝度の比率との関係を示すグラフである。
【図７】実施例のＭｎ濃度と輝度の比率との関係を示すグラフである。
【図８】実施例のＭｎ濃度と輝度の比率との関係を示すグラフである。
【図９】実施例の光学フィルタの透過スペクトルである。
【符号の説明】
【００１４】
１１、２１  ガラス基板
１７、２７  誘電体層
１８  保護層
２８  蛍光体層
２９  隔壁
４１  透明電極
４２  バス電極
１００  ＰＤＰ
Ａ  アドレス電極
【発明を実施するための最良の形態】
【００１５】
本発明は、プラズマディスプレイパネルにおいて、単純な吸収を持つ光学フィルタと、これを使って色をほぼ同じにできる赤色蛍光体の組み合わせと、残光の調整可能な単一の緑色蛍光体とを用いて、これらを１／１００の発光強度のレベルで残光の色変化が目立たない条件に調整するものである。【００１６】
赤色蛍光体としては、（Ｙ，Ｇｄ）ＰＶＯ4：Ｅｕと（Ｙ，Ｇｄ）ＢＯ3：Ｅｕの混合物を用いる。これは、現在Ｎｅ光カットとしてよく知られている吸収色素（５７０〜６２０ｎｍの波長領域に吸収ピークを持つ）により、（Ｙ，Ｇｄ）ＢＯ3：Ｅｕの発光の短波長側を削ると、その発光の色度が（Ｙ，Ｇｄ）ＰＶＯ4：Ｅｕとほぼ同じになる組み合わせだからである。このフィルタでは、（Ｙ，Ｇｄ）ＰＶＯ4：Ｅｕに対する透過率が（Ｙ，Ｇｄ）ＢＯ3：Ｅｕに対する透過率よりも常に高くなる。残光の短い別の赤色蛍光体であるＹ2Ｏ3：Ｅｕは単純なフィルタで色度を揃えられないので使わない。なお、上記の赤色蛍光体としてはＧｄを含まない組成のものも含まれる。【００１７】
緑色蛍光体としては、Ｍｎ濃度により残光を調整できるＺｎ2ＳｉＯ4：Ｍｎのみを使う。異なる緑色蛍光体を混合して、特別なフィルタによりそれぞれの色度を合わせることは可能であるが、輝度の要である緑色発光を損なうため使わない。なお、本発明にはＭｎ濃度の異なるＺｎ2ＳｉＯ4：Ｍｎ同士を組み合わせることも含まれる。これらの色度の違いが微小で特別なフィルタが不要なためである。残光を短く調整するのに輝度をあまり落とさない効果がある。【００１８】
本発明は、上記の蛍光体とフィルタの組み合わせのもとで、以下の条件のいずれかを備えている（なお、下記条件の記述で、発光や輝度はフィルタ越しの蛍光体の発光や強度を表している。また、条件１のみＺｎ2ＳｉＯ4：Ｍｎ同士の混合も含む）。
（１）消灯から緑と赤の輝度の合計が初期の１／１００となったときの赤色蛍光体の発光と緑色蛍光体の発光とを合わせた光の色度の初期の色度に対する差分ΔｘとΔｙとが、それぞれ−０．０８≦Δｘ≦０．１２かつ−０．１２≦Δｙ≦０．０８の範囲である。
（２）赤色蛍光体中の（Ｙ，Ｇｄ）ＰＶＯ4：Ｅｕの輝度の比率Ｘと、Ｚｎ2ＳｉＯ4：ＭｎのＭｎ濃度Ｙとが、６５Ｙ−２１０≦Ｘ≦６５Ｙ−１３５の関係を満たす。
（３）赤色蛍光体中の（Ｙ，Ｇｄ）ＰＶＯ4：Ｅｕの輝度の比率Ｘと、Ｚｎ2ＳｉＯ4：Ｍｎの色度のｘ値Ｚとが、１０４００Ｚ−２５４７≦Ｘ≦１０４００Ｚ−２４７２の関係を満たす。【００１９】
条件（１）について
初期の色度と消灯から輝度が１／１００になったときの色度との差分ΔｘとΔｙとを上記範囲内とすることで、残光が減衰するにつれて色度が変化することを目立たなくすることができる。これにより、尾引きを認識され難くすることができる。差分ΔｘとΔｙのより好ましい範囲は、それぞれ−０．０３≦Δｘ≦０．０８かつ−０．０８≦Δｙ≦０．０３の範囲である。なお、１フレームは通常１６．７ｍｓであるが、所望するＰＤＰの構成や駆動法に応じて、その長さを変動させてもよい。
なお、青色蛍光体は、特に限定されず、公知の青色蛍光体をいずれも使用できる。具体的には、ＢａＭｇＡｌ10Ｏ17：Ｅｕ、ＣａＭｇＳ12Ｏ6：Ｅｕ等が挙げられる。【００２０】
また、赤色蛍光体、緑色蛍光体及び青色蛍光体のそれぞれの輝度が、消灯から１フレーム後に１／１００以下になるように、各蛍光体を調整することが好ましい。
すなわち、それぞれの色の１／１００残光時間が１フレームの時間より短いことが好ましい。この理由はＰＤＰの映像表示が通常１フレームで切り替わるため人が残光としてほとんど認識できないためであると考えられる。【００２１】
更に、赤色蛍光体中の（Ｙ，Ｇｄ）ＰＶＯ4：Ｅｕの輝度の比率Ｘは、３５≦Ｘを満たすことが好ましい。この比率を満たすことで、１／１００残光時間が１フレームより短い赤色蛍光体を得ることができる。【００２２】
緑色蛍光体は、Ｍｎの濃度を調整することにより、上記条件を満たすことができる。例えば、Ｍｎの濃度は、３〜３．５重量％であることが好ましい。一般的に使用される青色蛍光体は、上記条件を通常満たしている。【００２３】
条件（２）について
（Ｙ，Ｇｄ）ＰＶＯ4：Ｅｕの輝度の比率Ｘと、Ｚｎ2ＳｉＯ4：ＭｎのＭｎ濃度Ｙとが、６５Ｙ−２１０≦Ｘ≦６５Ｙ−１３５の関係を満たすことで、残光が減衰するにつれて色度が変化することを目立たなくすることができる。これにより、尾引きを認識され難くすることができる。比率ＸとＭｎ濃度Ｙとのより好ましい関係は、６５Ｙ−１９５≦Ｘ≦６５Ｙ−１５５である。【００２４】
条件（３）について
（Ｙ，Ｇｄ）ＰＶＯ4：Ｅｕの輝度の比率Ｘと、Ｚｎ2ＳｉＯ4：Ｍｎの色度のｘ値Ｚとが、１０４００Ｚ−２５４７≦Ｘ≦１０４００Ｚ−２４７２の関係を満たすことで、残光が減衰するにつれて色度が変化することを目立たなくすることができる。これにより、尾引きを認識され難くすることができる。比率Ｘとｘ値Ｚとのより好ましい関係は、１０４００Ｚ−２５３２≦Ｘ≦１０４００Ｚ−２４９２である。【００２５】
なお、上記赤色、緑色及び青色蛍光体は、公知の方法で形成することができる。例えば、それら蛍光体を構成する原子を含有する化合物を所望のモル比になるように秤量する。これら化合物を焼成する。次いで、得られた焼成体を粉砕及び分級することにより、所定粒子径の蛍光体を得ることができる。【００２６】
本発明は、ＡＣ型に限らずＤＣ型でもよく、反射型及び透過型のいずれのＰＤＰにも使用することができる。以下では、本発明のＰＤＰの一例として、図１の３電極ＡＣ型面放電ＰＤＰについて述べる。【００２７】
図１のＰＤＰ１００は、前面基板と背面基板とから構成される。
まず、前面基板は、一般的に、基板１１上に形成された複数本の表示電極、表示電極を覆うように形成された誘電体層１７、誘電体層１７上に形成され放電空間に露出する保護層１８とからなる。【００２８】
基板１１は、特に限定されず、ガラス基板、石英ガラス基板、シリコン基板等が挙げられる。
表示電極は、ＩＴＯのような透明電極４１からなる。また、表示電極の抵抗を下げるために、透明電極４１上にバス電極（例えば、Ｃｒ／Ｃｕ／Ｃｒの３層構造）４２を形成してもよい。【００２９】
誘電体層１７は、ＰＤＰに通常使用されている材料から形成される。具体的には、低融点ガラスとバインダとからなるペーストを基板上に塗布し、焼成することにより形成することができる。
保護層１８は、表示の際の放電により生じるイオンの衝突による損傷から誘電体層１７を保護するために設けられる。保護層１８は、例えば、ＭｇＯ、ＣａＯ、ＳｒＯ、ＢａＯ等からなる。【００３０】
次に、背面基板は、一般的に、基板２１上に前記表示電極と交差する方向に形成された複数本のアドレス電極Ａ、アドレス電極Ａを覆う誘電体層２７、隣接するアドレス電極Ａ間で誘電体層２７上に形成された複数のストライプ状の隔壁２９、隔壁２９間に壁面を含めて形成された蛍光体層２８とからなる。【００３１】
基板２１及び誘電体層２７には、前記前面基板を構成する基板１１及び誘電体層１７と同種類のものを使用することができる。
アドレス電極Ａは、例えば、Ａｌ、Ｃｒ、Ｃｕ等の金属層や、Ｃｒ／Ｃｕ／Ｃｒの３層構造からなる。【００３２】
隔壁２９は、低融点ガラスとバインダとからなるペーストを誘電体層２７上に塗布し、乾燥した後、サンドブラスト法で切削することにより形成することができる。また、バインダに感光性の樹脂を使用した場合、所定形状のマスクを使用して露光及び現像した後、焼成することにより形成することも可能である。【００３３】
蛍光体層２８の形成方法は、特に限定されず、公知の方法が挙げられる。例えば、溶媒中にバインダが溶解された溶液に蛍光体を分散させたペーストを、隔壁２９間に塗布し、空気雰囲気下で焼成することにより蛍光体層２８を形成することができる。【００３４】
次に、上記前面基板と背面基板を、表示電極（４１、４２）とアドレス電極Ａが直交するように、両電極を内側にして対向させ、隔壁２９により囲まれた空間に放電ガスを充填することによりＰＤＰ１００を形成することができる。
なお、上記ＰＤＰでは放電空間を規定する隔壁、誘電体層及び保護膜の内、背面基板側の隔壁と誘電体層上に蛍光体層を形成しているが、同様の方法により前面基板側の保護膜上にも蛍光体層を形成してもよい。
【実施例】
【００３５】
＜プラズマディスプレイパネルの構成＞
緑色蛍光体としてＺｎ2ＳｉＯ4：ＭｎのＭｎ濃度（重量％）が２．６％、２．８％、２．９％、３．１％、３．２％、３．４％のものを用いた。表１にＭｎ濃度に対する色度ｘ及びｙ、１／１００残光時間を、図２にＭｎ濃度毎の発光強度と残光時間との関係を示す。【００３６】
【表１】
2007063577.tif 000003
【００３７】
なお、Ｍｎ濃度が３．５％を超える領域においては、残光は短くなる一方で蛍光体の発光効率が悪く、かつ劣化しやすいため、本実施例においては性能の安定した緑色蛍光体が得られる領域のＭｎ濃度である３．４％を上限とした。【００３８】
赤色蛍光体として、（Ｙ，Ｇｄ）ＰＶＯ4：Ｅｕと（Ｙ，Ｇｄ）ＢＯ3：Ｅｕを混合して（Ｙ，Ｇｄ）ＰＶＯ4：Ｅｕの混合比率（蛍光体重量比）を０％、１０％、２０％、３０％、４０％、５０％、６０％、７０％、８０％、９０％、１００％としたものを用いた。ここでは、Ｇｄを入れないものを用いた。【００３９】
青色蛍光体として一般的なＢａＭｇＡｌ10Ｏ17：Ｅｕを使用した。図３にこの蛍光体の発光強度と残光時間との関係を示す。１ｍｓ以内の発光は終わっており、残りは検出器のノイズである。【００４０】
なお、上記赤色、緑色及び青色蛍光体は、次の方法により得た。それら蛍光体を構成する原子を含有する化合物を所望のモル比になるように秤量した。これら化合物の混合物を焼成した。次いで、得られた焼成体を粉砕及び分級することにより、蛍光体を得た。【００４１】
これらを蛍光体を用いて以下の構成のＰＤＰを作製した。
ＰＤＰの構成：
表示電極    透明電極幅：２８０μｍ、バス電極幅１００μｍ
表示電極間の放電ギャップ  １００μｍ
誘電体層の厚み  ３０μｍ
隔壁の高さ  １００μｍ
隔壁の配列ピッチ  ３６０μｍ
Ｎｅ−Ｘｅ（５％）−Ｈｅ（３０％）の放電ガス
ガス圧  ４５０Ｔｏｒｒ【００４２】
得られたＰＤＰに、赤色蛍光体の発光波長領域の５００ｎｍに吸収のピークを持つ色素を含み、赤蛍光体（Ｙ，Ｇｄ）ＢＯ3：Ｅｕ、（Ｙ，Ｇｄ）ＰＶＯ4：Ｅｕ、および緑蛍光体Ｚｎ2ＳｉＯ4：Ｍｎに対する視感透過率がそれぞれ２９％、３６％、３８％の光学フィルタを取り付けた。光学フィルタの透過スペクトルを図９に示す。
これにより、表３に示すように、赤色蛍光体の輝度に占める（Ｙ，Ｇｄ）ＰＶＯ4：Ｅｕの輝度の比率が、０％、８％、１６％、２５％、３４％、４４％、５４％、６５％、７６％、８８％、１００％となるＰＤＰを得た。【００４３】
【表２】
2007063577.tif 000004
【００４４】
また、図４に輝度の比率毎の赤色蛍光体の発光強度と残光時間との関係を示す。なお、図４に、従来のＰＤＰの一例として、Ｚｎ2ＳｉＯ4：ＭｎのＭｎ濃度（重量％）を約２．６％、赤色蛍光体に（Ｙ，Ｇｄ）ＢＯ3：Ｅｕのみを用いた１／１０残光８〜１０ｍｓのＰＤＰを併せて示した。【００４５】
＜評価方法＞
背景が黒色の中に白色のブロックを高速で移動させるパターンにおいて、４人の評価者（Ａ，Ｂ，Ｃ，Ｄ）の５段階の表３に示す主観評価にて残光の色が目立つかどうか判定した。また、残光の尾引きの長さを、赤と緑の輝度が初期の１／１００になるまでの時間で評価した。【００４６】
【表３】
2007063577.tif 000005
【００４７】
＜結果＞
全ての蛍光体の組合せについての結果を、表１の緑色蛍光体（１）〜（６）の順に、それぞれ表４〜９にまとめて示す。【００４８】
【表４】
2007063577.tif 000006
【００４９】
【表５】
2007063577.tif 000007
【００５０】
【表６】
2007063577.tif 000008
【００５１】
【表７】
2007063577.tif 000009
【００５２】
【表８】
2007063577.tif 000010
【００５３】
【表９】
2007063577.tif 000011
【００５４】
（１）表４〜９から、評価者により多少の差異があるものの、残光の色の主観評価（４人判定平均の四捨五入値）において判定３以上であれば通常の映像表示において注意深く見なければ認識されないレベル（好適な範囲）であり、判定４以上であればほぼ認識されない（より好適な範囲）ことが分かった。残光色の色度に着目したところ、図５に示すように、赤と緑の輝度の合計が初期の１／１００になったときの色度の、初期の色度に対する差分が以下の式１かつ２を満たしていれば判定３以上、式３かつ４を満たしていれば判定４以上になることが分かった。【００５５】
（式１）−０．０８≦Δｘ≦０．１２
（式２）−０．１２≦Δｙ≦０．０８
（式３）−０．０３≦Δｘ≦０．０８
（式４）−０．０８≦Δｙ≦０．０３
Δｘ＝（赤と緑の輝度の合計が初期の１／１００になったときの色度ｘ）−（初期の色度ｘ）
Δｙ＝（赤と緑の輝度の合計が初期の１／１００になったときの色度ｙ）−（初期の色度ｙ）
（２）更には、式１および２を満たすためには、図６及び７に示すように、以下の式５又は６、式３及び４を満たすためには、以下の式７または８の関係を満たせば良いことが分かった。
（式５）６５Ｙ−２１０≦Ｘ≦６５Ｙ−１３５
（式６）１０４００Ｚ−２５４７≦Ｘ≦１０４００Ｚ−２４７２
（式７）６５Ｙ−１９５≦Ｘ≦６５Ｙ−１５５
（式８）１０４００Ｚ−２５３２≦Ｘ≦１０４００Ｚ−２４９２
Ｘは（Ｙ，Ｇｄ）ＰＶＯ4：Ｅｕの輝度の混合比率（百分率）、ＹはＺｎ2ＳｉＯ4：ＭｎのＭｎ濃度（重量％）、ＺはＺｎ2ＳｉＯ4：Ｍｎの発光色の色度ｘを示す。【００５６】
（３）残光の強度は、輝度が初期の１／１００以下でも認識することができたが、式５又は６（より好ましくは式７又は式８）を満たしながら、１フレーム１６．７ｍｓより短い時間で１／１００以下の輝度に減衰した場合は残光がほとんど認識できなかった。これは、色変化がないと残光の感度レベルが下がるためであると考えられる。具体的には、図８に示されている範囲で、残光がほとんど認識されなくなった。
【図２】
2007063577.tif 000012
【図３】
2007063577.tif 000013
【図４】
2007063577.tif 000014
【図９】
2007063577.tif 000015
【図１】
2007063577.tif 000016
【図５】
2007063577.tif 000017
【図６】
2007063577.tif 000018
【図７】
2007063577.tif 000019
【図８】
2007063577.tif 000020
【国際調査報告】
2007063577.tif 000021
2007063577.tif 000022
2007063577.tif 000023
2007063577.tif 000024
2007063577.tif 000025
2007063577.tif 000026
2007063577.tif 000027
2007063577.tif 000028
2007063577.tif 000029
2007063577.tif 000030